СПОСОБ СТАБИЛИЗАЦИИ ГИПОФОСФИТА

1. Способ стабилизации гипофосфитовой соли, включающий стадии:
а) промывки гипофосфитовой соли по меньшей мере один раз при контролируемом значении рН, находящемся между 4 и 11, предпочтительно между 5 и 8, причем указанная гипофосфитовая соль находится в водном растворе и/или в твердом состоянии; и
b) сушки указанной гипофосфитовой соли при пониженном давлении для удаления летучих веществ.
2. Способ по п.1, в котором стадия а) выполняется 2 или 3 раза.
3. Способ по п.1 или 2, дополнительно включающий после стадии а) стадию
а1) промывки по меньшей мере один раз указанной гипофосфитовой соли органическим растворителем, смешивающимся с водой.
4. Способ по п.3, в котором органический растворитель стадии а) выбран из группы, включающей ацетон, метанол, изопропанол, тетрагидрофуран и ацетонитрил.
5. Способ по п.1, в котором исходная гипофосфитовая соль стадии а) находится в форме водного раствора, загруженного в реактор и смешанного с минеральной или органической кислотой для получения суспензии, значение рН которой устанавливается между 4 и 6,5, предпочтительно между 5 и 6.
6. Способ по п.5, в котором кислоту выбирают из группы, включающей фосфорноватистую кислоту, лимонную кислоту, малеиновую кислоту, уксусную кислоту, соляную кислоту и серную кислоту.
7. Способ по п.5, в котором кислотой является фосфорноватистая кислота.
8. Способ по п.1, в котором исходная гипофосфитовая соль стадии а) находится в виде водного раствора, загруженного в реактор и смешанного с минеральным или органическим основанием для получения суспензии, значение рН которой устанавливается между 7,5 и 11, предпочтительно между 8 и 10.
9. Способ по п.8, в котором основание выбирают из группы, включающей гидроксид натрия, гидроксид калия, гидроксид кальция, оксид кальция, оксид магния и гидроксид магния.
10. Способ по п.9, в котором основанием является гидроксид кальция и/или оксид кальция.
11. Способ по п.1, в котором исходная гипофосфитовая соль получена реакцией между оксидом кальция, водой и фосфорноватистой кислотой.
12. Способ по п.1, в котором гипофосфитовая соль имеет формулу (1):
где n имеет значение 1, 2 или 3 и
М является металлом, выбранным из группы, включающей щелочной металл, щелочноземельный металл, алюминий, титан и цинк.
13. Способ по п.12, в котором М является кальцием или алюминием.
14. Композиция полимерного антипирена, включающая полимер и от 0,1 до 30 мас.% гипофосфитовой соли в расчете на полную массу композиции, стабилизированной способом, как определено в любом из пп.1-11.
15. Композиция полимерного антипирена по п.14, в котором полимером является термопластик, выбранный из полифениленовых эфиров, полиамидов, сложных полиэфиров, поликарбонатов и их смесей или смесей полимеров.